(57)【要約】【課題】引裂強力と防風性に優れた軽量織物および該軽量織物を用いてなる繊維製品を提供する。【解決手段】その目付けが６５ｇ／ｍ２以下の織物であって、単繊維の横断面形状が２箇所以上のくびれ部を有する断面扁平度２〜６の扁平断面であるポリエステルマルチフィラメント（Ａ）が、前記織物の経糸および／または緯糸に配されており、かつ下記式により算出されるカバーファクター（ＣＦ）が１６５０〜２２００の範囲内であることを特徴とする軽量織物、および該織物を用いてなる、ダウンジャケット、ウインドブレーカー、カイト、セールクロス、テント、および寝袋からなる群より選択されるいずれかの繊維製品。【選択図】図１
2008002039.tif 000002
【特許請求の範囲】
【請求項１】
その目付けが６５ｇ／ｍ２以下の織物であって、単繊維の横断面形状が２箇所以上のくびれ部を有する断面扁平度２〜６の扁平断面であるポリエステルマルチフィラメント（Ａ）が、前記織物の経糸および／または緯糸に配されており、かつ下記式により算出されるカバーファクター（ＣＦ）が１６５０〜２２００の範囲内であることを特徴とする軽量織物。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【請求項２】
前記ポリエステルマルチフィラメント（Ａ）の総繊度が２４〜４０ｄｔｅｘの範囲内である、請求項１に記載の軽量織物。
【請求項３】
前記ポリエステルマルチフィラメント（Ａ）の単繊維繊度が１〜５ｄｔｅｘの範囲内である、請求項１または請求項２に記載の軽量織物。
【請求項４】
前記ポリエステルマルチフィラメント（Ａ）の引張り強度が４．０ｃＮ／ｄｔｅｘ以上である、請求項１〜３のいずれかに記載の軽量織物。
【請求項５】
前記ポリエステルマルチフィラメント（Ａ）の固有粘度が０．７０〜１．００の範囲内である、請求項１〜４のいずれかに記載の軽量織物。
【請求項６】
前記ポリエステルマルチフィラメント（Ａ）が無撚である、請求項１〜５のいずれかに記載の軽量織物。
【請求項７】
織物組織が平織物組織である、請求項１〜６のいずれかに記載の軽量織物。
【請求項８】
織物の経方向の引裂強力と緯方向の引裂強力がともに７．７Ｎ以上である、請求項１〜６のいずれかに記載の軽量織物。
【請求項９】
織物の通気性が１．３ｃｃ／ｃｍ２／ｓｅｃ以下である、請求項１〜８のいずれかに記載の軽量織物。
【請求項１０】
請求項１〜９のいずれかに記載の織物を用いてなる、ダウンジャケット、ウインドブレーカー、カイト、セールクロス、テント、および寝袋からなる群より選択されるいずれかの繊維製品。
【発明の詳細な説明】
【技術分野】
【０００１】
本発明は、引裂強力と防風性に優れた軽量織物および該軽量織物を用いてなる繊維製品に関する。
【背景技術】
【０００２】
従来、ダウンジャケット、ウインドブレーカー、カイト、セールクロス、テント、寝袋などの繊維製品において、引裂強力と防風性に優れた軽量織物が必要とされている。
しかしながら、織物の軽量性と防風性を実現するためには、繊度の小さい繊維で高密度織物を構成する必要があるが、かかる織物では十分な引裂強力が得られないという問題があった。
【０００３】
他方、特許文献１では、補強糸を用いて引裂強力を向上した軽量織物が開示されているが、ベースの糸とは異なる補強糸を用いるため、補強糸の部分が筋としてみえるという問題があった。
【特許文献１】特開２００４−３１６０１５号公報
【発明の開示】
【発明が解決しようとする課題】
【０００４】
本発明は上記の背景に鑑みなされたものであり、その目的は、引裂強力と防風性に優れた軽量織物および該軽量織物を用いてなる繊維製品を提供することにある。
【課題を解決するための手段】
【０００５】
本発明者らは上記の課題を達成するため鋭意検討した結果、単繊維の横断面形状がくびれ部を有する扁平断面であるポリエステルマルチフィラメントを用いて特定のカバーファクターを有する織物を製織すると、防風性と軽量性だけでなく優れた引裂強力も得られることを見出し、さらに鋭意検討を重ねることにより本発明を完成するに至った。
【０００６】
かくして、本発明によれば「その目付けが６５ｇ／ｍ２以下の織物であって、単繊維の横断面形状が２箇所以上のくびれ部を有する断面扁平度２〜６の扁平断面であるポリエステルマルチフィラメント（Ａ）が、前記織物の経糸および／または緯糸に配されており、かつ下記式により算出されるカバーファクター（ＣＦ）が１６５０〜２２００の範囲内であることを特徴とする軽量織物。」が提供される。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【０００７】
その際、前記ポリエステルマルチフィラメント（Ａ）の総繊度が２４〜４０ｄｔｅｘの範囲内であることが好ましい。また、前記ポリエステルマルチフィラメント（Ａ）の単繊維繊度が１〜５ｄｔｅｘの範囲内であることが好ましい。かかる前記ポリエステルマルチフィラメント（Ａ）の引張り強度としては４．０ｃＮ／ｄｔｅｘ以上であることが好ましい。また、前記ポリエステルマルチフィラメント（Ａ）の固有粘度が０．７０〜１．００の範囲内であることが好ましい。また、かかるポリエステルマルチフィラメント（Ａ）は無撚であることが好ましい。
【０００８】
本発明の軽量織物において、織物組織が平織物組織であることが好ましい。また、織物の経方向の引裂強力と緯方向の引裂強力がともに７．７Ｎ以上であることが好ましい。また、織物の通気性が１．３ｃｃ／ｃｍ２／ｓｅｃ以下であることが好ましい。
また、本発明によれば、前記の織物を用いてなる、ダウンジャケット、ウインドブレーカー、カイト、セールクロス、テント、および寝袋からなる群より選択されるいずれかの繊維製品が提供される。
【発明の効果】
【０００９】
本発明によれば、引裂強力と防風性に優れた軽量織物および該軽量織物を用いてなる繊維製品が得られる。
【発明を実施するための最良の形態】
【００１０】
以下、本発明の実施の形態について詳細に説明する。
本発明の織物において、その目付けが６５ｇ／ｍ２以下（好ましくは３０〜６０ｇ／ｍ２）であることが肝要である。該目付けが６５ｇ／ｍ２よりも大きいと十分な軽量性が得られず好ましくない。
【００１１】
また、本発明の織物には、単繊維の横断面形状が２箇所以上のくびれ部を有する断面扁平度２〜６（好ましくは３漢）の扁平断面であるポリエステルマルチフィラメント（Ａ）が、織物の経糸および／または緯糸（好ましくは経糸および緯糸）に配されている。かかる単繊維形状を有するポリエステルマルチフィラメントで織物を構成することにより、経糸と緯糸とで形成される空隙が小さくなるため優れた防風性が得られ、また、単繊維同士が動きやすいので、引裂強力が向上する。
【００１２】
ここで、断面扁平度とは、図１に示す長辺の長さ（Ｂ）と短辺の長さ（Ｃ１）との比（Ｂ／Ｃ１）である。また、くびれ部とは図１に模式的に示すように、短辺の長さが短くなっている部分のことである。かかるくびれ部において、凹部の深さとしては、短辺の長さの最大値と最小値の比（Ｃ１／Ｃ２）で、１．０５以上（好ましくは１．１以上）となる深さであることが好ましい。なお、図１は、くびれ部が３個所の場合を例示するものである。
【００１３】
前記のポリエステルマルチフィラメント（Ａ）を形成するポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種のグリコール、特に好ましくはエチレングリコールを主たるグリコール成分とするポリエステルが例示される。
【００１４】
かかるポリエステルには、必要に応じて少量（通常３０モル％以下）の共重合成分を有していてもよい。その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、Ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。
【００１５】
前記ポリエステルは任意の方法によって合成したものでよい。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。また、マテリアルリサイクルまたはケミカルリサイクルされたポリエステルであってもよい。
【００１６】
前記ポリエステルには、必要に応じて、艶消し剤（二酸化チタン）、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。
【００１７】
本発明において、ポリエステルマルチフィラメント（Ａ）は、例えば、固有粘度が０．５５以上（好ましく０．７０〜１．００）のポリエステルを用いて、紡糸温度２９５℃程度で前記断面形状を有する紡糸口金により紡糸し、５００〜１５００ｍ／分の速度で未延伸糸として一旦巻き取り、次いで、別工程にて、加熱ローラーで予熱後、ヒーターで加熱しながら３．０〜４．０倍で延伸したものでよい。
【００１８】
かかるマルチフィラメント（Ａ）において、総繊度が２４〜４０ｄｔｅｘの範囲内であることが好ましい。また、単繊維繊度としては１〜５ｄｔｅｘの範囲内であることが好ましい。さらに、フィラメント数としては１０〜１００本の範囲内であることが好ましい。
【００１９】
また、前記ポリエステルマルチフィラメント（Ａ）の引張り強度が４．０ｃＮ／ｄｔｅｘ以上であることが好ましい。このような高い引張り強度を得るためには、例えば、固有粘度が０．７０〜１．００のポリエステルを用いて、前記のように紡糸、延伸し、固有粘度が０．７０〜１．００の範囲内であるポリエステルマルチフィラメントを得るとよい。
【００２０】
かかるポリエステルマルチフィラメント（Ａ）において、撚糸が施されていないことが好ましい。撚糸が施されていると、ポリエステルマルチフィラメント（Ａ）が織物中において丸く集束するため、経糸と緯糸とで形成される組織間空隙が大きくなり通気性が大きくなるおそれがある。
【００２１】
本発明の軽量織物には、前記のマルチフィラメント（Ａ）が織物の経糸および／または緯糸（好ましくは経糸および緯糸）に配され、かつ下記式により算出されるカバーファクター（ＣＦ）が１６５０〜２２００（好ましくは１８００〜２２００）であることが肝要である。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００２２】
該カバーファクターが１６５０よりも小さいと、通気性が大きくなり防風性が損なわれるおそれがある。逆に、該カバーファクターが２２００よりも大きいと単繊維同士が動きにくくなり引裂強力が低下し好ましくない。
【００２３】
本発明の軽量織物において、織組織は特に限定されず、通常の方法で製織されたものでよい。例えば、織物の織組織としては、平織、綾織、朱子織等の三原組織、変化組織、たて二重織、よこ二重織等の片二重組織、たてビロードなどが例示される。層数も単層でもよいし、２層以上の多層でもよい。なかでも、引裂強力を高める上で、組織点の多い平組織またはツイル組織が好ましい。
【００２４】
本発明の軽量織物には、本発明の目的が損なわれない範囲内であれば、常法の染色仕上げ加工、撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。
【００２５】
本発明の軽量織物において、前記のような単繊維横断面がくびれ部を有する扁平断面形状であるポリエステルマルチフィラメント（Ａ）が、前記織物の経糸および／または緯糸に配されており、かつ該織物は特定のカバーファクターを有するので、単繊維同士が動きやすくなり引裂強力が向上する。かかる引裂強力としては、織物の経方向の引裂強力と緯方向の引裂強力がともに７．７Ｎ以上であることが好ましい。また同時に優れた防風性も呈する。かかる防風性としては、通気性で１．３ｃｃ／ｃｍ２／ｓｅｃ以下であることが好ましい。
【００２６】
次に、本発明の繊維製品は、前記の織物を用いてなる、ダウンジャケット、ウインドブレーカー、カイト、セールクロス、テント、および寝袋から軽量性だけでなく、引裂強力と防風性にも優れる。
【実施例】
【００２７】
次に本発明の実施例及び比較例を詳述するが、本発明はこれらによって限定されるものではない。なお、実施例中の各測定項目は下記の方法で測定した。
（１）引張強度
ＪＩＳ  Ｌ１０１３により測定した。
（２）通気性
ＪＩＳ  Ｌ  １０９６−１９９８、６．２７．１、Ａ法（フラジール形通気性試験機法）により通気性（ｃｃ／ｃｍ２・ｓ）を測定した。
（３）引裂強力
ＪＩＳ  Ｌ１０９６  ６．１５  Ｄ法により測定した。
（４）固有粘度
ｏ−クロロフェノール溶液中３５℃の温度にて測定した。単位はｄＬ／ｇである。
【００２８】
［実施例１］
固有粘度０．９０のポリエチレンテレフタレートを４つ山扁平断面（凹部６個所）に穿孔された口金より、紡糸温度２９５℃で紡出し、８５０ｍ／ｍｉｎで引き取ったのち、延伸することにより、フィラメントの横断面形状が図１に示すような、くびれ部（短辺の長さＣの最大／最小＝１．２）を３個所有する扁平断面（断面扁平度３．２）のポリエステルマルチフィラメント（Ａ）３６ｄｔｅｘ／１２フィラメント（引っ張り強度４．８ｃＮ／ｄｔｅｘ）を得た。次いで、該ポリエステルマルチフィラメント（Ａ）を平組織織物の経糸および緯糸に用いて、経密度１５９本／２．５４ｃｍ、緯密度１５２本／２．５４ｃｍの生機を得た。
【００２９】
ついで撥水樹脂加工を含む常法の染色仕上加工を行い、経密度１７３本／２．５４ｃｍ、緯密度１６３本／２．５４ｃｍの平織物を得た（ＣＦ＝１９１２）。
得られた平織物は、目付けが５３ｇ／ｍ２で、経の引裂強力が１０．６Ｎ、緯の引裂強力が８．６Ｎ、通気度が０．９ｃｃ／ｃｍ２／ｓｅｃと、軽量性、防風性、引裂強力に優れるものであった。
【００３０】
［比較例１］
実施例１において、固有粘度０．９０のポリエチレンテレフタレートを用いて、フィラメントの横断面形状を丸断面形状に変更して、引裂強度が５ｃＮ／ｄｔｅｘのポリステルマルチフィラメントを用いること以外は実施例１と同様に実施し、経密度１５９本／２．５４ｃｍ緯密度１５２本／２．５４ｃｍの生機を得た。
ついで撥水樹脂加工を含む常法の染色仕上加工を行い、経密度１７５本／２．５４ｃｍ、緯密度１６５本／２．５４ｃｍの平織物を得た（ＣＦ＝１９３５）。
得られた平織物は、目付けが５４ｇ／ｍ２で、経の引裂強力が１０．６Ｎ、緯の引裂強力が８．６Ｎ、通気度が１．５ｃｃ／ｃｍ２／ｓｅｃと、通気性が高く防風性に劣るものであった。
【００３１】
［比較例２］
実施例１において、生機密度を経密度１９６本／２．５４ｃｍ、緯密度１８０本／２．５４ｃｍの生機を得た。
ついで撥水樹脂加工を含む常法の染色仕上加工を行い、経密度２１１本／２．５４ｃｍ、緯密度１９７本／２．５４ｃｍの平織物を得た（ＣＦ＝２３４４）。
得られた平織物は、目付けが６３ｇ／ｍ２で、経の引裂強力が７．１Ｎ、緯の引裂強力が６．７Ｎ、通気度が０．４ｃｃ／ｃｍ２／ｓｅｃと、軽量性、防風性はよいものの、引裂強力が低いものであった。
【００３２】
［比較例３］
実施例１において、生機密度を経密度１３６本／２．５４ｃｍ、緯密度１３３本／２．５４ｃｍの生機を得た。
ついで撥水樹脂加工を含む常法の染色仕上加工を行い、経密度１４３本／２．５４ｃｍ、緯密度１３５本／２．５４ｃｍの平織物を得た（ＣＦ＝１５９７）。
得られた平織物は、目付けが４４ｇ／ｍ２で、経の引裂強力が１１．９Ｎ、緯の引裂強力が１０．１Ｎ、通気度が３．１ｃｃ／ｃｍ２／ｓｅｃと、軽量性、引裂強力はよいものの通気性が高く防風性に劣るものであった。  
【産業上の利用可能性】
【００３３】
本発明によれば、引裂強力と防風性に優れた軽量織物および該軽量織物を用いてなる繊維製品が提供され、その工業的価値は極めて大である。
【図面の簡単な説明】
【００３４】
【図１】本発明において、マルチフィラメント（Ａ）の単繊維の断面形状として採用することのできる、くびれ部を有する扁平断面形状を模式的に例示したものである。
【符号の説明】
【００３５】
１  くびれ部
【図１】
2008002039.tif 000003